FR 2657092 A1 19910719 FR 9000533 A 19900112 PROCEDE PERFECTIONNE POUR LA FABRICATION D'UN FIL ELASTI QUE COMPOSITE ET FIL ELASTIQUE COMPOSITE OBTENU. L'invention concerne un procédé perfectionné pour la fabrication d'un fil élastique composite ; elle concerne également les fils élastiques composites ainsi obtenus. Dans le document FR-A-2 192 568, le Demandeur a décrit un procédé pour la fabrication d'un fil composite extensible guipé constitué en âme par l'assemblage sensiblement sans torsion d'un fil élastomère fortement élastique, et d'au moins un fil gonflant texturé, et dans lequel le fil composite ne comporte qu'un seul fil de guipage enroulé en hélice lache sur l'âme. Pour ce faire, on introduit dans une broche creuse, un fil assemblé sensiblement sans torsion formant âme, constitué par un fil élasthane fortement tendu et par au moins un fil gonflant texturé également sous tension et parallèle au fil élasthane, puis on enroule ensuite en hélice lache autour de ce fil assemblé un seul fil de liage, notamment un fil de nylon, et enfin on renvide le fil composite ainsi obtenu. Lorsque la torsion de guipage est faible, c'est-àdire de l'ordre de deux cent tours par mètre, on obtient alors des boucles très volumineuses et irrégulières, notamment si le fil élasthane est un fil de titre élevé (800 dtex et plus), c'est-à-dire présente un pouvoir de retour élastique important. C'est la raison pour laquelle cette technique n'a jamais été exploitée, car les fils composites élastique obtenus sont pratiquement impossibles à travailler, sauf à faire appel à des torsions de guipage élevées, ce qui grève alors le prix de revient de ces fils. L'invention pallie ces inconvénients. Elle vise un procédé perfectionné du type en question dans lequel les fils obtenus sont faciles à mettre en oeuvre et sont sensiblement dépourvus de boucles, notamment lorsque la torsion de guipage est relativement faible, c'est-à-dire de l'ordre de deux cent tours par mètre. Ce procédé perfectionné pour la fabrication d'un fil élastique composite, qui consiste, en continu à à introduire dans une broche creuse un fil assem blé, sensiblement sans torsion, formant âme, cons titué par un fil élasthane étiré formant âme pro prement dite, et par au moins un fil gonflant texturé, également sous tension, parallèle au fil d'âme élasthane puis, à enrouler en hélice autour de ce fil as semblé, un fil de liage ; et enfin, à renvider le fil composite élastique obtenu, se caractérise en ce que le fil de liage est un fil élasthane. En d'autres termes, l'invention consiste en un perfectionnement du procédé décrit dans le document FR.A. 2 192 568 du Demandeur, qui consiste à utiliser comme fil de liage un fil élasthane. On ne pouvait pas imaginer que cette simple substitution permette de passer de l'insuccès au succès. En effet, le fil de liage, une fois enroulé par guipage sur le fil d'âme assemblé, se rétracte en même temps que lui, ce qui permet alors d'obtenir un fil sensiblement exempt de boucles, très régulier d'un bout à l'autre de la bobine et duin bobine à une autre. Ce fil est alors facile à travailler, aussi bien comme fil de trame en tissage ou comme fil de chaine en rubannerie. Dans une première forme d'exécution, le fil de liage est un fil élasthane nu. Dans une forme d'exécution préférée, ce fil de liage est un fil élasthane simple guipé. Dans la description et dans les revendications, par "fil élasthane simple gui pé", on désigne un fil constitué par l'enroulement en hélice d'un seul fil d'enrobage à spires sensiblement jointives, autour d'un fil d'âme constitué par un fil d'élasthane étiré. Avantageusement, en pratique - le fil d'âme est un fil élasthane de titre élevé (500 dtex et plus), étiré d'au moins trois cent cinquante pour cent (350 %) et de préférence au voisinage même de son optimum - le fil gonflant texturé est un fil synthétique multifilamentaire texturé par fausse torsion ; selon le titre du fil d'âme élasthane, on utilise deux, quatre ou plusieurs fils gonflants texturés, dont les couples S et Z sont compensés ; - le fil simple guipé de liage est un fil ayant une âme en élasthane de faible titre (22 decitex et moins), recouvert d'un fil simple guipé à filaments continus enroulé à cinq cent tours par mètre, de préférence entre six cent et huit cent tours par mètre, notamment au voisinage de six cent cinquante tours par mètre ; - le guipage est effectué dans le même sens que la torsion du fil de couverture du fil de liage - la torsion d'enrobage du fil de liage sur le fil assemblé, est voisine de deux cent tours par mètre. La manière dont l'invention peut être réalisée et les avantages qui en découlent ressortiront mieux des exemples de réalisation qui suivent à l'appui de la figure unique annexée. Sur la figure unique, on a représenté une guipeuse classique comprenant de manière connue un délivreur (I), sur lequel s'appuie une bobine (2) de fil élasthane (3). En jouant sur le rapport des vitesses entre le cylindre délivreur (1) et le cylindre d'appel (4), on détermine le taux d'étirage appliqué à ce fil élasthane (3). Lorsque l'on désire un taux d'étirage de quatre cent pour cent (400 %), il suffit que le rapport des viteses entre les cylindres (1) et (4) soient de quatre. A partir d'un nombre pair de bobines, dont on en a seulement représenté deux pour la commodité du dessin, respectivement (5) et (6), on dévide deux fils polyamides texturés gonflants, respectivement (7) et (8), maintenus sous tension grâce à des embarrages (9) et (10). De manière connue, ces fils gonflants texturés (7) et (8) sont amenés en parallèle au fil élasthane d'âme (3) à l'entrée (11) d'une broche creuse désignée par la référence générale (10). Cette broche creuse (10) tourne sur elle-même dans le sens indiqué par la flèche F. Elle porte une bobine (12) d'un fil de liage (13), constitué selon l'invention par un fil élasthane simple guipé préparé par toute technique appropriée. Ce fil élasthane (13) est enroulé en hélice sur le fil assemblé (14) qui sort de la broche (10) au droit du barbin arrêt de ballon (15).Le fil assemblé (14) est constitué d'une âme (3) en fil élasthane étiré assemblé en parallèle avec des paires de fils texturés gonflants (7) et (8) également sous tension. Le fil composite obtenu (16) passe ensuite sur un train de rouleaux délivreurs (17) classiques positifs, pour assurer par le délivreur d'appel (4) un renvidage mou sur la bobine (18) entraînée par le cylindre d'appel (4). Exemple 1 Le fil d'âme (3) est un fil élasthane de 840 dtex, étiré de 4,5 fois, commercialisé par DU PONT DE NEMOURS sous la marque LYCRA. Les fils texturés gonflants (7) et (8) sont au nombre de quatre et ont un titre de 70 dtex 34 brins en fils de polyamide 66, texturés par fausse torsion, à savoir respectivement deux fils à couple S, deux fils à couple Z. Le fil de liage (13) caractéristique de l'invention est un fil élasthane de vingt deux dtex, étiré de cinq fois, simple guipé par un fil de polyamide 66 de même titre, enroulé en S à raison de six cent cinquante tours par mètre. Le fil élastique composite (16) est guipé à raison de deux cent tours par mètre également en S. On obtient de la sorte un fil composite peu bouclé, constitué par un assemblé âme élastique (3,7,8), sur lequel on enroule en hélice un fil de guipage (13), luimême constitué par un fil élasthane simple guipé. Ce fil composite (16) convient parfaitement comme fil de trame pour la fabrication de tissus lourds, notamment pour la fabrication des empeignes de chaussures. Exemple 2 On répète l'exemple 1 en utilisant comme fil d'âme (3) un fil élasthane de 1800 dtex, étiré de quatre fois. Les fils texturés gonflants (7,8) à assembler en parallèle sont au nombre de six. Chaque fil (7,8) a un titre de soixante dix deniers/23 brins, texturés par fausse torsion, respectivement trois fils en S, trois fils en Z pour équilibrer. On obtient de la sorte un fil élastique composé (16) convenant parfaitement comme fil de chaine en rubannerie, notamment pour la fabrication des bretelles de soutiengorge. Le fil élastique composite conforme à l'invention présente de nombreux avantages par rapport à ceux commercialisés à ce jour. On peut citer - l'absence ou la quasi-absence de boucles - le fait que le procédé de fabrication est réduit par rapport à la technique de guipage double croisé classique ; - enfin et surtout la possibilité d'obtenir un fil très régulier, facile d'emploi, de faible prix de revient. Ces fils élastiques composites peuvent être utilisés dans de nombreuses applications textiles, notamment comme déjà dit, comme fils de trame pour la fabrication de tissus lourds, ou comme fils de chaine en rubannerie élastique. REVENDICATIONS 1/ Procédé perfectionné pour la fabrication d'un fil élastique composite (16), qui consiste, en continu à à introduire dans une broche creuse (10) un fil assemblé (14), sensiblement sans torsion, formant âme, constitué par un fil élasthane étiré (3) formant âme proprement dite, et par au moins un fil gonflant texturé (7,8), également sous ten sion, parallèle au fil d'âme (3) élasthane puis, à enrouler en hélice (15) autour de ce fil assemblé (14), un fil de liage (13) et enfin, à renvider le fil composite élastique (16) obtenu, caractérisé en ce que le fil de liage (13) est un fil élasthane. 2/ Procédé selon la revendication 1, caractérisé en ce que le fil de liage est un fil élasthane nu. 3/ Procédé selon la revendication 1, caractérisé en ce que le fil de liage est un fil élasthane simple guipé. 4/ Procédé selon la revendication 1, caractérisé en ce que le fil d'âme (3) est un fil élasthane étiré d'au moins trois cent cinquante pour cent (350 %). 5/ Procédé selon la revendication 1, caractérisé en ce que le fil texturé gonflant (7,8) est un fil synthétique multifilamentaire texturé par fausse torsion. 6/ Procédé selon la revendication 5, caractérisé en ce que le fil gonflant texturé (7,8) est constitué par une paire équilibrée (7,8) de fils texturés fausse torsion de couple de torsion S/Z inverse. 7/ Procédé selon la revendication 3, caractérisé en ce que le fil simple guipé de liage (13) est un fil constitué par une âme en élasthane étiré, recouverte d'un seul fil d'enrobage synthétique multifilamentaire de titre voision de celui du fil élasthane d'âme, enroulé au moins à cinq cent tours par mètre, de préférence au voisinage de six cent cinquante tours par mètre. 8/ Procédé selon la revendication 7, caractérisé en ce que le liage du fil (13) sur le fil assemblé (14) est effectué dans la même direction que la torsion d'enrobage du fil de liage (13). 9/ Procédé selon la revendication 1, caractérisé en ce que l'enroulage du fil de liage (13) sur le fil assemblé (14) s'effectue à une torsion voisine de deux cent tours par mètre. 10/ Fil élastique composite obtenu par la mise en oeuvre du procédé selon l'une des revendications I à 9, constitué en âme par l'assemblage sensiblement sans torsion d'un fil élasthane (3) étiré, et d'au moins une paire de fils gonflants texturés (7,8) élastiques, dans lequel le fil assemblé (14) est enroulé d'un seul fil de liage (13), enroulé en hélice sur l'assemblage (14), caractérisé en ce que le fil de liage (13) est un fil élasthane simple guipé. ~